ПОРОШКОВОЕ ПОКРЫТИЕ

1. Способ изготовления строительной панели, включающий следующие стадии, на которых осуществляют:
- нанесение декоративного слоя на носитель;
- нанесение сухого порошкового слоя, включающего смесь обработанных древесных волокон, связующего материала и износостойких частиц, на декоративный слой; и
- отверждение смеси при воздействии нагревания и давления для получения декоративного поверхностного слоя (1), включающего прозрачный износостойкий слой.
2. Способ по п.1, в котором панель представляет собой напольную панель.
3. Способ по п.1 или 2, в котором носитель представляет собой плиту на древесной основе, предпочтительно древесноволокнистую плиту высокой плотности или средней плотности.
4. Способ по п. 1, в котором износостойкие частицы представляют собой оксид алюминия.
5. Способ по п. 1, в котором декоративный слой представляет собой печатную бумагу.
6. Способ по п. 1, в котором на стадии отверждения осуществляют прижатие смеси к рельефной матрице.
7. Способ по п.6, в котором прижатие к рельефной матрице создает глубина тиснения, которая превосходит толщину декоративного слоя.
8. Способ по п.6, в котором прижатие к рельефной матрице создает глубину тиснения, превосходящую суммарную толщину декоративного слоя и прозрачного износостойкого слоя.
9. Способ по п.1, в котором декоративный слой включает прозрачное покрытие на бумажной основе, включающее оксид алюминия.
10. Способ по п.1, в котором декоративный слой включает прозрачное покрытие на бумажной основе, включающее оксид алюминия, нанесенный поверх нижележащего сухого порошкового слоя, причем нижележащий сухой порошковый слой включает древесные волокна и связующий материал.
11. Способ по п.1, в котором размер, по существу, всех обработанных древесных волокон составляет менее чем 1,0 мм.
12. Способ по п.1, в котором размер, по существу, всех обработанных древесных волокон составляет менее чем 0,5 мм.
13. Способ по п.1, в котором нагревание и давление применяют в течение 5-200 с.
14. Способ по п. 1, в котором нагревание и давление применяют в течение 5-30 с.
15. Способ по п. 1, в котором нагревание применяют при температуре в интервале от приблизительно 140°C до приблизительно 200°C, предпочтительно в интервале от приблизительно 160°C до приблизительно 180°C.
2
2
16. Способ по п. 1, в котором давление применяют в интервале от приблизительно 20 до приблизительно 60 кг/см, предпочтительно оно составляет приблизительно 40 кг/см.
17. Способ по п.1, в котором толщина прозрачного износостойкого слоя превосходит толщину декоративного слоя.
18. Способ по п.1, в котором декоративный поверхностный слой является тисненым, и толщина прозрачного износостойкого слоя изменяется таким образом, что толщина верхней части превосходит толщину нижней части.
19. Способ изготовления строительной панели, который включает следующие стадии, на которых осуществляют:
- нанесение декоративного слоя на носитель;
- нанесение сухого порошкового слоя, включающего смесь термопластического материала и износостойких частиц, на декоративный слой; и
- воздействие нагревания и давления на порошковый слой для получения декоративного поверхностного слоя, включающего прозрачный износостойкий слой.
20. Способ по п.19, в котором износостойкие частицы включают оксид алюминия и/или диоксид кремния.
21. Способ по п.20, в котором смесь включает обработанные древесные волокна.